(57)【特許請求の範囲】
【請求項１】
ポリエチレンテレフタレート樹脂のエチレングリコール成分の１０〜７０モル％をシクロヘキサンジメタノールに置換してなる共重合ポリエステル１００重量部に対し、シリコーン化合物０．１〜５重量部、エチレン共重合体０．１〜１．５重量部を含んでなる樹脂組成物からなることを特徴とする昇華転写印刷用シート。
【請求項２】
エチレン共重合体の共重合成分が、酢酸ビニル、アクリル酸、アクリル酸エステル、メタクリル酸、メタクリル酸エステル、不飽和カルボン酸及びアイオノマーからなる群より選ばれた１種または２種以上からなるエチレン共重合体樹脂である請求項１記載の昇華転写印刷用シート。
【請求項３】
シリコーン化合物がシリコーンオイル、シリコーン変性樹脂からなる群より選ばれた１種または２種以上をブレンドした化合物である請求項１または２記載の昇華転写印刷用シート。
【請求項４】
請求項１、２又は３記載の昇華転写印刷用シートを少なくとも1層以上、印刷層として用いてなるカード。
【発明の詳細な説明】
【０００１】
【発明の属する技術分野】
本発明は、昇華転写印刷方式によって図柄等を印刷するのに適したIDカード及びICカードの製造等に使用されるプラスチックシートに関するものである。
【０００２】
【従来の技術】
磁気ストライプカードなどのプラスチックカードは、一般にコアシートの上下に磁気ストライプを設けたオーバーシートを重ねて熱プレスで層間を接着（以下、ラミネートという）した後、カード形状に打ち抜いて製造される。しかし、近年磁気ストライプカードの偽造による被害が急増してきている。偽造防止対策の有力な手法としてはＩＣチップを搭載したＩＣカード化があり、急速に普及し始めている。ＩＣ化以外の対策としては、昇華転写印刷方式によって顔写真や絵柄等が印刷される場合が増加してきている。
カードの素材としては、現在ポリ塩化ビニル系樹脂（以下ＰＶＣという）が主に使われている。ＰＶＣはカレンダー加工で大量に生産できる上に、ラミネート適性、打ち抜き性、エンボス刻印性等の二次加工性に優れており、カード素材として好適な材料である。ＰＶＣカードに昇華転写印刷をする場合には、大きな不具合も無く明瞭な画像が形成される。
【０００３】
最近、非ＰＶＣ系のカード用素材のニーズが高まってきており、ポリエステル系の材料が使用され始めている。しかし、ポリエステル系材料のカードに昇華転写印刷を行うと、サーマルヘッドの熱によりインクリボンがカード表面に張り付いてしまってインクリボンが引きちぎれてしまうことがある。一方、サーマルヘッドの温度を低くして印刷すると、インクの染色が弱すぎて明瞭な画像が得られないという問題があった。その為、現在は受容層と呼ばれる印刷層をコートする必要があり作業工数増やコストアップの要因となっていた。
【０００４】
【発明が解決しようとする問題】
本発明は上記問題点を解決すべくなされたものであり、本発明の目的は、昇華印刷適性が改良された、非ＰＶＣ系樹脂の昇華転写印刷用シート及びこれを用いたを提供することにある。
【０００５】
【課題を解決するための手段】
即ち本発明は、
［１］  ポリエチレンテレフタレート樹脂のエチレングリコール成分の１０〜７０モル％をシクロヘキサンジメタノールに置換してなる共重合ポリエステル１００重量部に対し、シリコーン化合物０．１〜５重量部、エチレン共重合体０．１〜１．５重量部を含んでなる樹脂組成物からなることを特徴とする昇華転写印刷用シート、
［２］  エチレン共重合体の共重合成分が、酢酸ビニル、アクリル酸、アクリル酸エステル、メタクリル酸、メタクリル酸エステル、不飽和カルボン酸及びアイオノマーからなる群より選ばれた１種または２種以上からなるエチレン共重合体樹脂である［１］項記載の昇華転写印刷用シート、
［３］  シリコーン化合物がシリコーンオイル、シリコーン変性樹脂からなる群より選ばれた１種または２種以上をブレンドした化合物である［１］又は［２］項記載の昇華転写印刷用シート、
［４］  ［１］［２］又は［３］項記載の昇華転写印刷用シートを少なくとも1層以上、印刷層として用いてなるカード、
である。
【０００６】
本発明に用いるポリエチレンテレフタレート樹脂においてエチレングリコール成分の１０〜７０モル％をシクロヘキサンジメタノールに置換してなる共重合ポリエステルは、エチレングリコール成分の置換量が１０モル％未満では熱融着性が劣り、融着後のシートの弾性率が低下する。これは、ポリエチレンテレフタレート樹脂は結晶性樹脂であるため融着後の冷却時にシートの再結晶化が進むことにより熱融着性が無くなり、シートの弾性率が低下するためである。また逆に、エチレングリコール成分の置換量が７０モル％を越えると共重合ポリエステル樹脂の弾性率が下がり、熱融着性が下がる。これは、共重合ポリエステル樹脂の置換量が多くなると再結晶化が早く進み、熱融着性が無くなってしまう為である。
【０００７】
本発明で用いられるシリコーン化合物としては、シリコーンオイル、シリコーン変性樹脂からなる群より選ばれた1種または2種以上をブレンドした化合物が特に好ましい。シリコーンオイルとしては、ジメチルシリコーンオイル、メチルフェニルシリコーンオイル、アミノ変性シリコーンオイル、エポキシ変性シリコーンオイル、カルボキシル変性シリコーンオイル、カルビノール変性シリコーンオイル、アクリル変性シリコーンオイル、アルコール変性シリコーンオイル、ビニル変性シリコーンオイル、フッ素変性シリコーンオイル、アルキルアラルキルポリエーテル変性シリコーンオイル、エポキシ・ポリエーテル変性シリコーンオイル、ポリエーテル変性シリコーンオイル等が上げられる。
シリコーン変性樹脂としては、シリコーン・アクリル共重合体、シリコーン架橋アクリル樹脂、シロキサン架橋型アクリル樹脂、シリコーン・ウレタン共重合体、シリコーン変性ポリイミド樹脂、シランブロックアクリル樹脂等が上げられる。また、前述のシリコーンオイルをグラフト化した樹脂も使用することが可能である。
これらのシリコーン化合物は、一種あるいは二種以上を組み合わせて使用しても良い。
【０００８】
シリコーン化合物の添加量は、ポリエチレンテレフタレート樹脂のエチレングリコール成分の１０〜７０モル％をシクロヘキサンジメタノールに置換してなる共重合ポリエステル１００重量部に対し、シリコーン化合物０．１〜５重量部である。好ましくは、０．５〜３重量部である。０．１重量部未満では、十分な離型効果が発揮されずインクリボンが印刷面に張り付いてしまう不具合が発生してしまう。5重量部より大きくなると離型効果が出すぎてシートの搬送不良等が発生し好ましくない。
【０００９】
本発明で用いられるエチレン共重合体の共重合成分が、酢酸ビニル、アクリル酸、アクリル酸エステル、メタクリル酸、メタクリル酸エステル、不飽和カルボン酸及びアイオノマーからなる群より選ばれた１種または２種以上からなるエチレン共重合体樹脂である。エチレン共重合体の添加量は、ポリエチレンテレフタレート樹脂のエチレングリコール成分の１０〜７０モル％をシクロヘキサンジメタノールに置換してなる共重合ポリエステル１００重量部に対し、エチレン共重合体０．１〜２重量部である。好ましくは、０．５〜１．５重量部である。０．１重量部未満では、十分な離型効果やインク濃度の向上ができず不良が発生してしまう。２重量部より多くなるとオーバーコート層との密着不良が発生しオーバーコートできなくなってしまう為好ましくない。
【００１０】
本発明の樹脂組成物をシート状に加工するためには、従来よりカレンダリング法、押し出し法、プレス法、キャスト法などがあるが、ここで特に限定するものではない。
【００１１】
本発明のシートには、所望により通常に使用される添加剤、例えば安定剤、滑剤、補強剤、加工助剤、顔料、帯電防止剤、酸化防止剤、中和剤、紫外線吸収剤、分散剤、増粘剤、その他無機充填剤等を含有させることもできる。
本発明のシートを１層以上印刷層として用いることにより、明瞭な画像の印刷されたカードを得ることができる。
【００１２】
【実施例】
以下実施例により本発明を説明するが、これは単なる例示であり、本発明はこれに限定されるものではない。
《オーバーシートの作製》
表１〜３に示した配合比率でコンパウンドを作成し、押し出し法を用いて、厚さ１００μｍの単層シートを作成した。なお、表１〜３の配合比率は重量比である。
《コアシートの作製》
ポリエチレンテレフタレート樹脂のエチレングリコール成分３０モル％をシクロヘキサンジメタノールに置換してなる非晶性ポリエステル樹脂を押し出し法を用いて、厚さ５００μｍのシートを作成した。
【００１３】
《実施例、比較例》
作製したオーバーシート及びコアシートを積層し、１５０℃で１０分間プレスしてカードを作成した。このカードのオーバーシート面に、昇華転写印刷テストを実施した。この結果を表４に示す。評価については、下記に基づいて実施した。
（１）昇華印刷テスト： 日本データカード社製イメージカードＳにより、昇華印刷を実施した。
○：明瞭な画像が得られたもの
×：インクの染色が弱く明瞭な画層がえられないもの、又はインクリボンが融着してし
まったもの
【００１４】
表中の記号は、以下の通りである。
（１）ＰＥＴＧ樹脂−１：ポリエチレンテレフタレート樹脂においてエチレングリコール成分の３０モル％をシクロヘキサンジメタノールに置換した共重合ポリエステル樹脂。（Ｔｇ＝８１℃）
シリコーン化合物−１：ジメチルシリコーンオイル（ＫＦ９６  信越化学製）
シリコーン化合物−１：シリコーン−アクリル共重合体樹脂パウダー
（Ｘ−２２−８１７１  信越化学製）
エチレン共重合体−１：ＥＥＡ樹脂（ＥＡ２０％品、三井デユポンケミカル製）
【００１５】
【表１】
0004024595.tif 000002
【００１６】
【表２】
0004024595.tif 000003
【００１７】
【表３】
0004024595.tif 000004
【００１８】
【表４】
0004024595.tif 000005
【００１９】
【発明の効果】
本発明により得られるプラスチックシートは、昇華転写印刷適性に優れており、明瞭な画像の印刷された非ＰＶＣ系カードの製造に適している。